СТАБИЛЬНЫЕ ПОЛИАМИДЫ ДЛЯ ПРОВЕДЕНИЯ ОДНОВРЕМЕННОЙ ТВЕРДОФАЗНОЙ ПОЛИМЕРИЗАЦИИ СЛОЖНЫХ ПОЛИЭФИРОВ И ПОЛИАМИДОВ

1. Композиция смолы, содержащая сложный полиэфир, выбранный из группы, состоящей из кристаллизуемых сложных полиэфиров, которые содержат, по меньшей мере, 85% кислотных фрагментов кристаллизуемого сложного полиэфира, полученных из группы, состоящей из терефталевой кислоты, 2,6-нафталиндикарбоновой кислоты и их сложных диэфиров, и полиамид, содержащий остаток, выбираемый из группы, состоящей из повторяющегося звена аминокапроновой кислоты и повторяющегося звена A-D, где А представляет собой остаток дикарбоновой кислоты, включающей адипиновую кислоту, изофталевую кислоту, терефталевую кислоту, 1,4-циклогександикарбоновую кислоту или нафталиндикарбоновую кислоту или их смесь, а D представляет собой остаток диамина, включающего м-ксилилендиамин, п-ксилилендиамин, гексаметилендиамин, этилендиамин или 1,4-циклогександиметиламин или их смесь, где полиамид характеризуется уровнем содержания триамина после проведения гидролиза, меньшим 0,22, и уровнем содержания карбоксила, выходящим за пределы диапазона от 20 до 80% от совокупного количества концевых групп.
2. Композиция смолы по п. 1, где, по меньшей мере, 90% кислотных фрагментов кристаллизуемого сложного полиэфира получают из терефталевой кислоты, и, по меньшей мере, 90% гликолевых фрагментов кристаллизуемого сложного полиэфира получают из этиленгликоля.
3. Композиция смолы по п. 2, где полиамидом является найлон MXD6.
4. Композиция по любому одному из пп.1-3, где композиция существует в виде гранул смолы при диспергировании полиамида в сложном полиэфире.
5. Композиция по любому одному из пп.1-3, где композиция существует в виде секционированных гранул, включающих первую секционированную зону и вторую секционированную зону, где первая секционированная зона состоит из сложного полиэфира, а вторая секционированная зона состоит из полиамида.
6. Способ твердофазной полимеризации сложного полиэфира и полиамида при одной и той же температуре в течение одной и той же продолжительности времени, включающий стадии
А) выбора сложного полиэфира из группы, состоящей из кристаллизуемых сложных полиэфиров, которые содержат, по меньшей мере, 85% кислотных фрагментов кристаллизуемого сложного полиэфира, полученных из группы, состоящей из терефталевой кислоты, 2,6-нафталиндикарбоновой кислоты и их сложных диэфиров, и полиамида, содержащего остаток, выбираемый из группы, состоящей из повторяющегося звена аминокапроновой кислоты и повторяющегося звена A-D, где А представляет собой остаток дикарбоновой кислоты, включающей адипиновую кислоту, изофталевую кислоту, терефталевую кислоту, 1,4-циклогександикарбоновую кислоту или нафталиндикарбоновую кислоту или их смесь, а D представляет собой остаток диамина, включающего м-ксилилендиамин, п-ксилилендиамин, гексаметилендиамин, этилендиамин или 1,4-циклогександиметиламин или их смесь, где полиамид характеризуется уровнем содержания триамина после проведения гидролиза, меньшим 0,22, и уровнем содержания карбоксила, выходящим за пределы диапазона от 20 до 80% от совокупного количества концевых групп;
В) объединения сложного полиэфира и полиамида до получения гранул смолы таким образом, чтобы гранулы смолы содержали бы как сложный полиэфир, так и полиамид;
С) нагревания гранул смолы до температуры в диапазоне от 40°С до температуры, на 1°С меньшей температуры, при которой гранулы становятся жидкими; и
D) выдерживания гранул смолы в данном температурном диапазоне в течение промежутка времени, достаточного для увеличения характеристической вязкости сложного полиэфира, по меньшей мере, на 0,05 дл/г.
7. Способ по п. 6, где, по меньшей мере, 90% кислотных фрагментов кристаллизуемого сложного полиэфира получают из терефталевой кислоты, и 90% гликолевых фрагментов кристаллизуемого сложного полиэфира получают из этиленгликоля.
8. Способ по п. 6, где полиамидом является найлон MXD6.
9. Способ по любому одному из пп.6-8, где сложный полиэфир и полиамид объединяют до получения гранул таким образом, чтобы полиамид был диспергирован в сложном полиэфире.
10. Способ по любому одному из пп.6-8, где сложный полиэфир и полиамид объединяют до получения секционированных гранул, включающих первую секционированную зону и вторую секционированную зону, где первая секционированная зона состоит из сложного полиэфира, а вторая секционированная зона состоит из полиамида.
11. Способ по п. 7, где гранулы смолы нагревают до температуры в диапазоне от 165 до 235°С.
12. Способ по п. 6, где, по меньшей мере, 90% кислотных фрагментов кристаллизуемого сложного полиэфира получают из терефталевой кислоты, и, по меньшей мере, 90% гликолевых фрагментов кристаллизуемого сложного полиэфира получают из этиленгликоля.
13. Способ по п. 11, где полиамидом является найлон MXD6.
14. Способ по любому одному из пп.12 и 13, где сложный полиэфир и полиамид объединяют до получения гранул таким образом, чтобы полиамид был диспергирован в сложном полиэфире.
15. Способ по любому одному из пп.12 и 13, где сложный полиэфир и полиамид объединяют до получения секционированных гранул, включающих первую секционированную зону и вторую секционированную зону, где первая секционированная зона состоит из сложного полиэфира, а вторая секционированная зона состоит из полиамида.
16. Способ по п. 6, где кристаллизуемый сложный полиэфир включает сульфоизофталат лития.